도 3 c 에서 SEM 영상 ( 330 ) , ( 332 ) , ( 334 ) 및 ( 336 ) 에서 알 수 있 는 바 와 같이 , 핵 화 금속 은 770 ℃ Li 2 C 03 전해질 에 첨가 된 Pt 또는 Ir 애노드 및 거의 첨가 되 지 않 거나 첨가 되 지 않 은 Ni 의 사용 을 통해 제한 되 거나 제거 되 는 경우 , 탄소 나노 튜브 는 관찰 되 지 않 으며 , 생성물 은 매우 얇 은 다중 - 층 그래핀 시이 트 로 이루어진다 . 전 기분 해 시간 은 0 . 1 A cm - 2 의 고정 전류 밀도 에서 이리듐 전극 및 모넬 캐소드 를 사용 시 0 . 5 시간 이 다 . 전 기분 해 시간 이 이리듐 전극 으로 30 분 에 제한 되 는 경우 , 생성물 은 다른 탄소 나노 구조 의 부 재하 에서 균일 한 다층 그래핀 시이 트이 다 . 전 기분 해 전위 은 백금 전극 의 사용 시 낮 으며 ( 1 . 2 V ) 후속 적 으로 0 . 1 A cm - 2 의 작 은 탄소 입자 에서 강철 캐소드 를 사용 한 1 . 5 시간 전기 분해 는 우세 한 탄소 플레이 틀 렛 생성물 과 함께 혼합 되 므로 SEM 영상 ( 330 ) 에서 명백 하 다 . 영상 ( 330 ) 은 0 . 1 wt % 만의 Ni 분말 이 770 ℃ Li 2 C 03 전해질 에 첨가 된 이리듐 애노드 를 사용 함 으로써 생성 된 생성물 을 나타낸다 . SEM 영상 ( 332 ) 는 5 cm 2 모넬 캐소드 에서 0 . 1 A cm - 2 에서 연장 된 ( 48 시간 ) 용융 된 카보 네이트 C 02 전기분 해 후 생성물 을 나타낸다 . 수득 되 는 생성물 은 얇 은 , 다층 그래핀 으로 이루어진다 . SEM 영상 ( 334 ) 및 ( 336 ) 은 제로 니켈 실험 으로부터 의 생성물 을 나타낸다 . 핵 화 금속 이 백금 애노드 의 사용 을 통해 제거 되 고 , 니켈 이 전해질 에 첨가 되 지 않 는 경우 , 탄소 나노 튜브 는 관찰 되 지 않 으며 생성물 은 SEM 영상 ( 334 ) 및 ( 336 ) 에 의해 나타난 바 와 같이 매우 얇 은 다층 그래핀 쉬 이트 및 작 은 탄소 미립자 로 이루어진다 . 생성물 은 5 cm 2 강철 , 전해질 770 ℃ Li 2 C 03 및 0 . 1 A cm - 2 에서 3 시간 전기 분해 에 의해 생산 된다 .